(57)【要約】【課題】入射面および出射面に対して垂直な複数の帯状の光学機能層を有する光学シートまたは光学パネルを、比較的安価に簡便に製造でき、大面積化も可能な方法を提供する。【解決手段】（ａ）透明フィルム２８の第１の面および第２の面の両方に光学機能層２６を形成する工程と、（ｂ）光学機能層付きフィルム２０の第１の面２２側から見て、山折りの折れ目４０と谷折りの折れ目４２とが交互に形成されるように光学機能層付きフィルム２０に複数の折れ目を互いに平行に、かつ所定の間隔Ｂで形成する工程と、（ｃ）谷折りの折れ目４２を挟んで隣り合う第１の面２２同士が重なり、かつ山折りの折れ目４０を挟んで隣り合う第２の面２４同士が重なるように複数の折れ目で光学機能層付きフィルム２０を折り曲げて折り畳み、光学シート１０を得る工程とを有する、光学シート１０の製造方法。【選択図】図５
2016014735.tif 000002
【特許請求の範囲】
【請求項１】
光が内部に入射する入射面と、光が外部に出射する出射面とを有する光学シートであり、該光学シートの内部に、前記入射面および前記出射面に対して垂直な複数の帯状の光学機能層が、互いに平行に、かつ所定の間隔Ａで形成された光学シートを製造する方法であって、
下記の工程（ａ）、工程（ｂ）および工程（ｃ）を有する、光学シートの製造方法。
（ａ）透明フィルムの第１の面および第２の面のいずれか一方または両方に光学機能層を形成して光学機能層付きフィルムを得る工程。
（ｂ）前記工程（ａ）の前または後に、前記透明フィルムまたは前記光学機能層付きフィルムの第１の面側から見て、山折りの折れ目と谷折りの折れ目とが交互に形成されるように、前記透明フィルムまたは前記光学機能層付きフィルムに、複数の折れ目を互いに平行に、かつ所定の間隔Ｂで形成する工程。
（ｃ）前記工程（ａ）および前記工程（ｂ）よりも後に、前記谷折りの折れ目を挟んで隣り合う前記光学機能層付きフィルムの第１の面同士が重なり、かつ前記山折りの折れ目を挟んで隣り合う前記光学機能層付きフィルムの第２の面同士が重なるように、前記複数の折れ目で前記光学機能層付きフィルムを折り曲げて折り畳み、前記光学シートを得る工程。
【請求項２】
前記山折りの折れ目が、前記透明フィルムまたは前記光学機能層付きフィルムの第１の面から第２の面の手前までに形成された切れ込み部と、第２の面側に残った薄肉部とからなり、
前記谷折りの折れ目が、前記透明フィルムまたは前記光学機能層付きフィルムの第２の面から第１の面の手前までに形成された切れ込み部と、第１の面側に残った薄肉部とからなる、請求項１に記載の光学シートの製造方法。
【請求項３】
前記切れ込み部が、前記透明フィルムまたは前記光学機能層付きフィルムに刃物またはレーザー光を使って切り込むことによって形成される、または前記透明フィルムまたは前記光学機能層付きフィルムに断面三角形の凸条が形成された金型を押し当てることによって形成される、請求項２に記載の光学シートの製造方法。
【請求項４】
下記の工程（ｄ）をさらに有する、請求項１〜３のいずれか一項に記載の光学シートの製造方法。
（ｄ）前記工程（ｃ）よりも後に、前記光学シートの前記光学機能層の面に対して直交する方向から前記光学シートを熱プレスする工程。
【請求項５】
前記工程（ａ）で得られる前記光学機能層付きフィルムが、前記光学機能層の表面に接着機能層を有する、請求項１〜４のいずれか一項に記載の光学シートの製造方法。
【請求項６】
請求項１〜５のいずれか一項に記載の光学シートの製造方法によって光学シートを得た後、少なくとも前記光学シートを一対の透明基材の間に配置する、光学パネルの製造方法。
【請求項７】
前記光学シートを一対の透明基材の間に配置した状態で、前記一対の透明基材の間に透明樹脂を封入する、請求項６に記載の光学パネルの製造方法。
【発明の詳細な説明】
【技術分野】
【０００１】
本発明は、光学シートの製造方法および光学パネルの製造方法に関する。
【背景技術】
【０００２】
一方の面側に配置された対象物の像（画像表示装置の画像等）を、他方の面側の空中に空中像として結像させる空中結像装置が提案されている（特許文献１）。
該空中結像装置は、透明平板の内部に、透明平板の表面に対して垂直な複数の帯状の第１の光反射層が、互いに平行に、かつ所定の間隔で形成された第１の光学パネルと；透明平板の内部に、透明平板の表面に対して垂直な複数の帯状の第２の光反射層が、互いに平行に、かつ所定の間隔で形成され第２の光学パネルとが；第１の光反射層と第２の光反射層とが平面視して直交するように、当接または近接配置されたものである。
【０００３】
該空中結像装置においては、対象物から発せられ、第１の光学パネルに入射した光が第１の光反射層で反射した後、第２の光学パネルに入射して第２の光反射層で再反射し、第２の光学パネルから出射する。第２の光学パネルから出射した光は、空中結像装置を挟んで対象物と対称位置で収束するため、空中結像装置を挟んで対象物と対称位置に空中像が形成される。
【０００４】
空中結像装置に用いる光学パネルの製造方法としては、下記の方法が提案されている。
（１）片面または両面に光反射層を形成した複数の透明基材を積層、接着して積層体を製造した後、積層体の側面に近い箇所を、光反射層に対して直交する方向に切断して薄く切り出す方法（特許文献１、２）。
【０００５】
しかし、（１）の方法には、下記の問題がある。
・光学パネルの面積を大きくするためには、表面に光反射層を形成した透明基材の面積を大きくするとともに、該透明基材の積層枚数を増やす必要があり、大面積化に対応しにくい。
・積層体から光学パネルを均一の厚さで薄く切り出すことが難しい。
・積層体から光学パネルを切り出す際に、光学パネルが割れやすく、歩留まりが悪い。
・歩留まりが悪い上に、工程数も多いため、安価に光学パネルを製造できない。
【０００６】
空中結像装置に用いる光学パネルではないが、透明平板の表面に対して垂直な複数の帯状の光反射層が、互いに平行に、かつ所定の間隔で形成された光学部材（回折格子）の製造方法としては、下記の方法が知られている。
（２）基材の表面に断面が矩形の複数の凸条を形成し、凸条の頭頂部および側面ならびに凸条間の底部にスパッタ法で光反射層を形成し、凸条の頭頂部および凸条間の底部の光反射層をエッチングで除去し、凸条間および凸条の上方に樹脂を充填する方法（特許文献３）。
【０００７】
しかし、（２）の方法には、下記の問題がある。
・フォトリソグラフィ法やインプリント法で基材の表面に凸条を形成した場合、側面が垂直な凸条を形成することが難しい。
・凸条の側面にスパッタ法で光反射層を形成することが難しい。
・凸条の頭頂部および凸条間の底部の光反射層をエッチングで選択的に除去するのに手間がかかり、安価に光学パネルを製造できない。
【先行技術文献】
【特許文献】
【０００８】
【特許文献１】特開２０１１−１７５２９７号公報
【特許文献２】特開２０１３−２２０９８１号公報
【特許文献３】国際公開第２００４／１１１６９３号
【発明の概要】
【発明が解決しようとする課題】
【０００９】
本発明は、入射面および出射面に対して垂直な複数の帯状の光学機能層を有する光学シートまたは光学パネルを、比較的安価に、かつ簡便に製造でき、大面積化も可能である製造方法を提供する。
【課題を解決するための手段】
【００１０】
本発明は、以下の構成を有する。
［１］光が内部に入射する入射面と、光が外部に出射する出射面とを有する光学シートであり、該光学シートの内部に、前記入射面および前記出射面に対して垂直な複数の帯状の光学機能層が、互いに平行に、かつ所定の間隔Ａで形成された光学シートを製造する方法であって、
下記の工程（ａ）、工程（ｂ）および工程（ｃ）を有する、光学シートの製造方法。
（ａ）透明フィルムの第１の面および第２の面のいずれか一方または両方に光学機能層を形成して光学機能層付きフィルムを得る工程。
（ｂ）前記工程（ａ）の前または後に、前記透明フィルムまたは前記光学機能層付きフィルムの第１の面側から見て、山折りの折れ目と谷折りの折れ目とが交互に形成されるように、前記透明フィルムまたは前記光学機能層付きフィルムに、複数の折れ目を互いに平行に、かつ所定の間隔Ｂで形成する工程。
（ｃ）前記工程（ａ）および前記工程（ｂ）よりも後に、前記谷折りの折れ目を挟んで隣り合う前記光学機能層付きフィルムの第１の面同士が重なり、かつ前記山折りの折れ目を挟んで隣り合う前記光学機能層付きフィルムの第２の面同士が重なるように、前記複数の折れ目で前記光学機能層付きフィルムを折り曲げて折り畳み、前記光学シートを得る工程。
［２］前記山折りの折れ目が、前記透明フィルムまたは前記光学機能層付きフィルムの第１の面から第２の面の手前までに形成された切れ込み部と、第２の面側に残った薄肉部とからなり、
前記谷折りの折れ目が、前記透明フィルムまたは前記光学機能層付きフィルムの第２の面から第１の面の手前までに形成された切れ込み部と、第１の面側に残った薄肉部とからなる、［１］の光学シートの製造方法。
［３］前記切れ込み部が、前記透明フィルムまたは前記光学機能層付きフィルムに刃物またはレーザー光を使って切り込むことによって形成される、または前記透明フィルムまたは前記光学機能層付きフィルムに断面三角形の凸条が形成された金型を押し当てることによって形成される、［２］の光学シートの製造方法。
［４］下記の工程（ｄ）をさらに有する、［１］〜［３］のいずれかの光学シートの製造方法。
（ｄ）前記工程（ｃ）よりも後に、前記光学シートの前記光学機能層の面に対して直交する方向から前記光学シートを熱プレスする工程。
［５］前記工程（ａ）で得られる前記光学機能層付きフィルムが、前記光学機能層の表面に接着機能層を有する、［１］〜［４］のいずれかの光学シートの製造方法。
［６］前記［１］〜［５］のいずれかの光学シートの製造方法によって光学シートを得た後、少なくとも前記光学シートを一対の透明基材の間に配置する、光学パネルの製造方法。
［７］前記光学シートを一対の透明基材の間に配置した状態で、前記一対の透明基材の間に透明樹脂を封入する、［６］の光学パネルの製造方法。
【発明の効果】
【００１１】
本発明の光学シートの製造方法によれば、入射面および出射面に対して垂直な複数の帯状の光学機能層を有する光学シートを、比較的安価に、かつ簡便に製造でき、大面積化も可能である。
本発明の光学パネルの製造方法によれば、入射面および出射面に対して垂直な複数の帯状の光学機能層を有する光学パネルを、比較的安価に、かつ簡便に製造でき、大面積化も可能である。
【図面の簡単な説明】
【００１２】
【図１】本発明の光学シートの製造方法によって得られる光学シートの一例を示す斜視図である。
【図２】本発明の光学シートの製造方法によって得られる光学シートの一例を示す断面図である。
【図３】本発明の光学シートの製造方法における工程（ｂ）の一例を示す断面図である。
【図４】本発明の光学シートの製造方法における工程（ｂ）の他の例を示す断面図である。
【図５】本発明の光学シートの製造方法における工程（ｃ）の一例を示す断面図である。
【図６】本発明の光学シートの製造方法における工程（ｃ）に用いる折り畳み冶具の一例を示す上面図である。
【図７】本発明の光学シートの製造方法における工程（ｄ）の一例を示す断面図である。
【図８】本発明の光学パネルの製造方法によって得られる光学パネルの一例を示す断面図である。
【発明を実施するための形態】
【００１３】
以下の用語の定義は、本明細書および特許請求の範囲にわたって適用される。
「折れ目」とは、フィルムを折り畳む際にフィルムを折り曲げるきっかけとなる部分を意味する。
「切れ込み部」とは、フィルムの一方の面から他方の面に向かって深く入り込んだ部分を意味し、フィルムに刃物を切り込むことによって形成されたものに限定はされず、成形等によって形成されたものも包含する。
【００１４】
＜光学シート＞
本発明の光学シートの製造方法で得られる光学シートは、光が内部に入射する入射面と、光が外部に出射する出射面とを有する光学シートであり、該光学シートの内部に、入射面および出射面に対して垂直な複数の帯状の光学機能層が、互いに平行に、かつ所定の間隔Ａで形成されたものである。
【００１５】
図１は、本発明の光学シートの製造方法によって得られる光学シートの一例を示す斜視図であり、図２は、該光学シートの、光学機能層に対して直交する方向の断面図である。
光学シート１０は、入射面１２および出射面１４に対して垂直な複数の帯状の光学機能層１６と、光学機能層１６間に挟まれた複数の透明樹脂部１８とを有する。
【００１６】
光学機能層１６としては、光反射層、高屈折率層、低屈折率層、高屈折率層と低屈折率層との積層構造層等が挙げられる。
光反射層の材質としては、アルミニウム、銀、クロム、銅、ニッケル、チタン、マグネシウム、金、プラチナ、ロジウムからなる群から選ばれる少なくとも１種の元素を含むものが好ましく、反射率、耐食性、コストの観点から、アルミニウムまたは銀を主成分としているものが好ましい。
高屈折率層の材質としては、チタニア、ジルコニア等の金属酸化物、金属酸化物の微粒子を含有する高分子材料等が挙げられる。
低屈折率層の材質としては、ＭｇＦ２、フッ素系樹脂材料、これらの成分を含有する高分子材料等が挙げられる。
【００１７】
透明樹脂部１８の材質としては、ポリエステル（ポリエチレンテレフタレート等）、アクリル樹脂（ポリメチルメタクリレート等）、ポリカーボネート、ポリアミド、ポリイミド、トリアセチルセルロース、ポリオレフィン、環状ポリオレフィン、フッ素樹脂、シリコーン樹脂等が挙げられる。
【００１８】
光学機能層１６間の間隔Ａ（すなわち、透明樹脂部１８の、光学シート１０の面方向の幅）は、光学シート１０の用途、光学シート１０に要求される性能、結像位置、プレートからの方向等に応じて設計するのがよい。光学シート１０が空中結像装置用の光学パネルである場合、結像位置にもよるが、光学パネルから３０ｃｍ程度の距離に結像させたい場合には、光学機能層１６間の間隔Ａは、２００〜５００μｍが好ましい。光学機能層１６間の間隔Ａが２００μｍ未満では、結像付近への回折像の影響が出てくる。
【００１９】
光学機能層１６の、光学シート１０の面方向の厚さは、光学シート１０の用途、光学シート１０に要求される性能等に応じて適宜設定すればよい。光学シート１０が空中結像装置用の光学パネルである場合、光学機能層１６の厚さは、０．０２〜０．２μｍ程度が好ましく、０．０５〜０．１５μｍ程度がより好ましい。
【００２０】
光学機能層１６の長さは、光学シート１０の用途、光学シート１０に要求される性能、光学シート１０の大きさ等に応じて適宜設定すればよい。
光学機能層１６の数は、光学シート１０の用途、光学シート１０に要求される性能、光学シート１０の大きさ等に応じて適宜設定すればよい。
【００２１】
光学シート１０の厚さ（後述するフィルムに形成される折れ目の間隔Ｂに相当する。）は、光学シート１０の用途、光学シート１０に要求される性能等に応じて適宜設定すればよい。光学シート１０が空中結像装置用の光学パネルである場合においては、光学機能層１６間の間隔Ａに対する光学シート１０の厚さの比率（Ｂ／Ａ）は、０．２〜４倍程度を考えることができる。結像位置が光学シート１０の出射面１４に比較的近く、低い角度で出射する光を考慮する場合には、Ｂ／Ａを低く設定することが好ましい。結像位置が光学シート１０の出射面１４から比較的遠く、高い角度で出射させたい場合は、Ｂ／Ａを高く設計することが好ましい。光学シート１０の出射面１４に対して、５０°程度の出射光まで考慮した高さに結像させたい場合には、Ｂ／Ａは、１倍程度が好ましい。
【００２２】
＜光学シートの製造方法＞
本発明の光学シートの製造方法は、下記の工程（ａ）、工程（ｂ）、工程（ｃ）、工程（ｄ）および工程（ｅ）を有する。
（ａ）透明フィルムの第１の面および第２の面のいずれか一方または両方に光学機能層を形成して光学機能層付きフィルムを得る工程。
（ｂ）前記工程（ａ）の前または後に、透明フィルムまたは光学機能層付きフィルムの第１の面側から見て、山折りの折れ目と谷折りの折れ目とが交互に形成されるように、透明フィルムまたは光学機能層付きフィルムに、複数の折れ目を互いに平行に、かつ所定の間隔Ｂで形成する工程。
（ｃ）前記工程（ａ）および前記工程（ｂ）よりも後に、谷折りの折れ目を挟んで隣り合う光学機能層付きフィルムの第１の面同士が重なり、かつ山折りの折れ目を挟んで隣り合う光学機能層付きフィルムの第２の面同士が重なるように、複数の折れ目で光学機能層付きフィルムを折り曲げて折り畳み、光学シートを得る工程。
（ｄ）必要に応じて、前記工程（ｃ）よりも後に、光学シートの光学機能層の面に対して直交する方向から光学シートを熱プレスする工程。
（ｅ）必要に応じて、前記工程（ｃ）または工程（ｄ）よりも後に、光学シートの入射面および出射面を鏡面に仕上げる工程。
【００２３】
（第１の実施形態）
以下、工程（ａ）にて透明フィルムの第１の面および第２の面の両方に光学機能層を形成し、工程（ｂ）を工程（ａ）の後に実施する第１の実施形態を例にとり、図面を参照しながら本発明の光学シートの製造方法を詳細に説明する。
【００２４】
工程（ａ）：
透明フィルムの第１の面および第２の面の両方に光学機能層を形成して光学機能層付きフィルムを得る。
透明フィルムの材質は、上述した透明樹脂部１８の材質と同じである。
透明フィルムの厚さは、上述した光学機能層１６間の間隔Ａと同じ厚さである。
光学機能層の材質は、上述した光学機能層１６の材質と同じである。
光学機能層の厚さは、上述した光学機能層１６の厚さと同じである。
【００２５】
光学機能層の形成方法としては、光学機能層が光反射層の場合、蒸着法、スパッタ法、メッキ法等が挙げられる。また、透明フィルムの表面に金属箔を接着剤を介して貼り付けてもよい。光学機能層の形成方法としては、光学機能層が高屈折率層の場合、蒸着法、スパッタ法、コーティング法等が挙げられる。
【００２６】
透明フィルムの表面に金属箔を貼り付ける場合に用いる接着剤としては、樹脂フィルム同士を接合する際に用いる接着剤を適用できる。光学機能層が光透過性を有する場合は、後述する、光透過性を有する樹脂系接着剤が好ましい。
透明フィルムの表面に金属箔を、皺等を発生することなく接合するためには、平板型プレス装置またはラミネート装置を用いて接合することが好ましい。この場合は、金属箔または透明フィルムに接着剤を塗布し、その後、必要な形態に成形した後に、加熱処理等を施し、接合力を発現させることもできる。本発明の光学シートを製造する場合は、前もって光学機能層付きフィルムを製造しておくことが基本となるが、透明フィルムの表面に金属箔を貼り付けた光学機能層付きフィルムについては、一般的な連続製造装置、たとえば、連続ラミネート装置や塗工装置を用いて、ロールツーロールプロセスによって製造することが好ましい。
【００２７】
光学機能層付きフィルムを折り畳んで光学シートとした際に、折り重なった光学機能層同士の接着性を向上させる目的で、光学機能層の表面に接着機能層を設けてもよい。
【００２８】
接着機能層としては、代表的にはカップリング剤の単分子膜が挙げられる。
カップリング剤は、異種材料間の界面結合をよくするために用いられる。カップリング剤としては、シランカップリング剤が特に好ましい。シランカップリング剤としては、γ−グリシドキシプロピルトリメトキシシラン、γ−メルカプトプロピルトリメトキシシラン、γ−アミノプロピルトリエトキシシラン、γ−ウレイドプロピルトリエトキシシラン、Ｎ−β−アミノエチル−γ−アミノプロピルトリメトキシシラン等が挙げられる。
シランカップリング剤の市販品としては、下記のものが挙げられる。
γ−グリシドキシプロピルトリメトキシシラン：日本ユニカー社製、ＮＵＣ  Ａ−１８７、
γ−メルカプトプロピルトリメトキシシラン：日本ユニカー社製、ＮＵＣ  Ａ−１８９、
γ−アミノプロピルトリエトキシシラン：日本ユニカー社製、ＮＵＣ  Ａ−１１００、
γ−ウレイドプロピルトリエトキシシラン：日本ユニカー社製、ＮＵＣ  Ａ−１１６０、
Ｎ−β−アミノエチル−γ−アミノプロピルトリメトキシシラン：日本ユニカー社製、ＮＵＣ  Ａ−１１２０。
【００２９】
接着機能層を形成するための他の材料としては、アルカリ金属ケイ酸塩系が挙げられる。
アルカリ金属ケイ酸塩系は、分子式Ｍ２Ｏ・ｎＳｉＯ２で表される化合物であり、Ｍの種類（Ｌｉ、Ｎａ、Ｋ等）およびｎの大小によって性質の異なる数多くの種類が存在する。一般には安価なケイ酸ナトリウム（水ガラス）がよく用いられる。
接着機能層を形成するための他の材料としては、第一正リン酸塩（Ｍ・Ｈ２ＰＯ４、ＭはＬｉ、Ｎａ、Ｋ等）、シリカゾル、ヘキサメチルジシラザンの縮合体、カルボン酸を有するカテコール化合物、ポリシラザン化合物等が挙げられる。
【００３０】
接着機能層は、接着剤層であってもよい。接着剤としては、光学機能層が光透過性を有する場合は、光透過性を有する樹脂系接着剤が好ましい。樹脂系接着剤としては、光学機能層同士を接合できればよく、特段限定されない。
一般的な接着剤としては、酢酸ビニル樹脂系エマルション形接着剤、エチレン−酢酸ビニル共重合樹脂（ＥＶＡ）系エマルション形接着剤、α−オレフィン（イソブテン−無水マレイン酸樹脂）系接着剤、アクリル樹脂系エマルション形接着剤、スチレン−ブタジエンゴム系ラテックス形接着剤、酢酸ビニル樹脂系溶剤形接着剤、アクリル樹脂系溶剤形接着剤、塩化ビニル樹脂系溶剤形接着剤、クロロプレンゴム系溶剤形接着剤、粘着付与樹脂（フェノール樹脂、ロジン樹脂等）、クロロプレンゴム系溶剤形マスチックタイプ接着剤、ニトリルゴム系溶剤形接着剤、再生ゴム系溶剤形、ウレタン樹脂系接着剤、エポキシ樹脂系接着剤、シリコーン樹脂系接着剤、エポキシ・変成シリコーン樹脂系接着剤、アクリル樹脂系（ＳＧＡ）接着剤、ポリマーセメントモルタル、エポキシ樹脂モルタル、シリル化ウレタン樹脂系接着剤、ホットメルト形接着剤等が挙げられる。
【００３１】
光学機能層同士を接合する接着剤層については、工程（ｃ）の際に、大きなタック性や流動性がある状態だと折り畳み加工に問題が生じることから、それらの特性を持たないものが好ましい。一般的にはホットメルト接着剤が好ましく、加熱硬化、湿気硬化等の後架橋機能を有する材料を含んでいる反応型ホットメルト接着剤が好ましい。
反応型ホットメルト接着剤としては、ナイロン樹脂接着剤、ポリエステルポリオールとイソシアネート化合物とからなるウレタン系接着剤等が好適である。
ポリエステルポリオールとしては、ディックドライＬＸ−７１Ａ（ＤＩＣ社製）、ベッコライトＭ−６１８０−５０（ＤＩＣ社製）、テスラック２５０３−６３（日立化成ポリマー社製）、アロンメルトＰＥＳ−３７５ＳＥ５０（東亜合成社製）、エリーテルＸＯ−０２７６（ユニチカ社製）等が挙げられる。
イソシアネート化合物としては、脂肪族イソシアネート（ヘキサメチレンジイソシアネート、ペンタメチレンジイソシアネート、プロピレンジイソシアネート、ブチレンジイソシアネート等）、脂環族イソシアネート（シクロヘキサンジイソシアネート、メチレンビス（シクロヘキシルイソシアネート）、イソホロンジイソシアネート等）、芳香脂肪族系イソシアネート（キシリレンジイソシアネート、テトラメチルキシリレンジイソシアネート等）、芳香族イソシアネート（トリレンジイソシアネート、ジフェニルメタンジイソシアネート等）が挙げられる。また、これらのジイソシアネートのアダクト体、２量体、３量体、カルボジイミド変性体、アロファネート変性体、ビューレット変性体、ヌレート変性体等も用いることができる。
【００３２】
工程（ｂ）：
光学機能層付きフィルムの第１の面側から見て、山折りの折れ目と谷折りの折れ目とが交互に形成されるように、光学機能層付きフィルムに、複数の折れ目を互いに平行に、かつ所定の間隔Ｂで形成する。
折れ目の間隔Ｂは、上述した光学シート１０の厚さに合わせて適宜設定すればよい。
折れ目の数は、上述した光学機能層１６の数に合わせて適宜設定すればよい。
【００３３】
折れ目の形成方法としては、（α）折れ目に対応した位置にトムソン刃を光学機能層付きフィルムの表面から所定の厚さ部分まで挿入し、切れ込みを入れる方法、または折れ目に対応した位置に加工深さを制御できるレーザー加工機を用いて光学機能層付きフィルムの表面から所定の厚さ部分まで切れ込みを入れる方法、（β）折れ目に対応した位置に複数の凸条が形成された金型を用いてＶ字溝を形成する方法、等が挙げられる。
【００３４】
方法（α）：
抜き型は、たとえば、ビク刃（トムソン刃）を所定の間隔で平行に母材にはめ込んだピナクルダイが好適である。一般的なトムソン刃の厚さは、０．４５ｍｍ以上のものが用いられることから、折れ目の間隔Ｂが０．４５ｍｍ以上の光学シート１０の場合は、所定の間隔になるように、ビク刃の間にスペーサ等を入れて間隔を合わせてビク刃を重ねることで０．４５ｍｍ以上の間隔で切れ込みを入れることができる。また、折れ目の間隔Ｂが０．４５ｍｍ以下の場合は、チタンダイ等を用いることで、０．３ｍｍの間隔まで切り込みを入れることが可能となる。
【００３５】
ビク刃の形状は、特に制限されないが、センター刃が左右対称性の観点で好ましい。その先端の角度は、鋭利であるほど切断面精度がよく好ましい。先端の角度は９０°以下が好ましく、６０°以下がさらに好ましく、４５°以下が最も好ましい。
チタン合金をＮＣ加工で削りだした高精度抜き型用のチタンダイを用いることで、刃間距離０．３ｍｍ以上の加工が可能である。
図３は、抜き型として一般的なピナクルダイを用いた折れ目の形成方法を説明するための断面図である。
【００３６】
透明フィルム２８の第１の面および第２の面の両方に光学機能層２６を形成した枚葉の光学機能層付きフィルム２０を用意する。
また、所定の方向に延びる複数の第１のピナクル刃３２が間隔Ｂの２倍の間隔で、かつ互いに平行に設けられた平板状の第１の抜き型３０を用意する。
また、所定の方向に延びる複数の第２のピナクル刃３６が間隔Ｂの２倍の間隔で、かつ互いに平行に設けられた平板状の第２の抜き型３４とを用意する。
【００３７】
第１の抜き型３０と第２の抜き型３４との間に、光学機能層付きフィルム２０を配置する。この際、第１の抜き型３０および第２の抜き型３４を、第１の面２２と第１のピナクル刃３２とが対向するように、第２の面２４と第２のピナクル刃３６とが対向するように、かつ第１のピナクル刃３２と第２のピナクル刃３６とが間隔Ｂで互い違いになるように配置する。
【００３８】
第１の抜き型３０と第２の抜き型３４との間に光学機能層付きフィルム２０を挟んでプレスすることによって、光学機能層付きフィルム２０の第１の面２２に第１のピナクル刃３２を切り込ませ、光学機能層付きフィルム２０の第２の面２４に第２のピナクル刃３６を切り込ませる。
【００３９】
第１のピナクル刃３２の高さを、透明フィルム２８の厚さと同程度にすることによって、第１のピナクル刃３２の先端が第２の面２４の手前にまで到達する。これによって、光学機能層付きフィルム２０の第１の面２２から第２の面２４の手前までに形成された切れ込み部４０ａと、第２の面２４側に残った薄肉部４０ｂ（光学機能層２６）とからなる、山折りの折れ目４０が形成される。
【００４０】
また、第２のピナクル刃３６の高さを、透明フィルム２８の厚さと同程度にすることによって、第２のピナクル刃３６の先端が第１の面２２の手前にまで到達する。これによって、光学機能層付きフィルム２０の第２の面２４から第１の面２２の手前までに形成された切れ込み部４２ａと、第１の面２２側に残った薄肉部４２ｂ（光学機能層２６）とからなる、谷折りの折れ目４２が形成される。
【００４１】
なお、第１の抜き型３０と第２の抜き型３４で、光学機能層付きフィルム２０を挟んで同時にプレスする場合には、刃に押されることにより、本来切り込みを入れる部分が逃げてしまい、適切な切り込みができない場合がある。そのため、刃が接触するフィルム表面とは反対側のフィルム表面と、その表面に対向する抜き型の平坦部の間にクッション等をいれて、光学機能層付きフィルム２０のゆがみを抑える方法がとられる場合がある。あるいは、２つの工程に分け、カメラ等で位置合わせしながら、第１の工程にて第１の抜き型３０で、フィルムが逃げないように切れ込み部４０ａを形成し、次いで、第２の工程にて第２の抜き型３４で、フィルムが逃げないように切れ込み部４２ａを形成する方法がとられる場合もある。また、その際に、各抜き型のピナクル刃に相対する平坦部に微小なクッション等を付けておくことで、切れ込み部４２ａの形成を容易にできる場合もある。
また、切り込み方法としては、必ずしも機械的な刃を用いる方法である必要はない。機械的な刃とレーザー光等とを併用する方法もある。表面の光学機能層に小さな切れ込みを入れておき、そこにレーザー光を照射すると、反対側の光学機能層を残して、透明フィルムのみに切り込みを入れることが可能になるケースがある。
【００４２】
また、光学機能層付きフィルム２０が、ロールツーロールプロセスにおける連続した帯状のフィルムの場合、第１の抜き型３０および第２の抜き型３４をロール状のものとし、ロール状の第１の抜き型３０およびロール状の第２の抜き型３４の間に帯状の光学機能層付きフィルム２０を連続的に通すことによって、山折りの折れ目４０および谷折りの折れ目４２を連続的に形成してもよい。
なお、ロール状の抜き型を用いる場合も、ロール状の第１の抜き型３０で切れ込み部４０ａを形成する工程と、ロール状の第２の抜き型３４で切れ込み部４２ａを形成する工程とに分け、切れ込みを完成させる方が好ましい場合がある。さらに、ロール状の第１の抜き型３０の、光学機能層付きフィルム２０を挟んだ反対側に光学機能層付きフィルム２０を支えるサポートロールを設け、切り込む刃に対して光学機能層付きフィルム２０が逃げないようにすることが好ましい。ロール状の第２の抜き型３４についても、光学機能層付きフィルム２０を挟んだ反対側に光学機能層付きフィルム２０を支えるサポートロールを設け、切り込む刃に対して光学機能層付きフィルム２０が逃げないようにすることが好ましい。ロール状の第１の抜き型３０およびロール状の第２の抜き型３４の配置を、適切にバランスさせて配置することが好ましい。
【００４３】
方法（β）：
図４は、折れ目に対応した位置に複数の凸条が形成された金型を用いた折れ目の形成方法を説明するための断面図である。
【００４４】
透明フィルム２８の第１の面および第２の面の両方に光学機能層２６を形成した枚葉の光学機能層付きフィルム２０を用意する。
また、長手方向に直交する方向の断面形状が三角形であり、断面における斜面の長さが間隔Ｂよりもわずかに短くされた複数の第１の大凸条５２と、隣接する２つの第１の大凸条５２の間に形成された、長手方向に直交する方向の断面形状が三角形であり、断面における斜面の長さが光学機能層付きフィルム２０の厚さよりもわずかに短くされた複数の第１の小凸条５４とが、互いに平行に、かつ所定の間隔で形成された上型５０を用意する。
また、第１の大凸条５２と同じ形状および同じサイズの複数の第２の大凸条６２と、第１の小凸条５４と同じ形状および同じサイズの複数の第２の小凸条６４とを有する下型６０を用意する。
【００４５】
上型５０と下型６０との間に、光学機能層付きフィルム２０を配置する。この際、上型５０および下型６０を、第１の面２２と第１の大凸条５２および第１の小凸条５４とが対向するように、第２の面２４と第２の大凸条６２および第２の小凸条６４とが対向するように、かつ第１の大凸条５２の下方に第２の小凸条６４が位置し、第１の小凸条５４の下方に第２の大凸条６２が位置するように配置する。
【００４６】
上型５０と下型６０との間に光学機能層付きフィルム２０を挟んでプレスすることによって、各大凸条によって光学機能層付きフィルム２０を折り曲げつつ、大凸条に対向して配置された各小凸条によって光学機能層付きフィルム２０の折り曲がった部分を切り裂く。
【００４７】
第１の小凸条５４の先端が第２の面２４の手前にまで到達することによって、光学機能層付きフィルム２０の第１の面２２から第２の面２４の手前までに切れ込んだＶ字溝である切れ込み部４０ａと、第２の面２４側に残った薄肉部４０ｂ（光学機能層２６）とからなる、山折りの折れ目４０が形成される。
【００４８】
また、第２の小凸条６４の先端が第１の面２２の手前にまで到達することによって、光学機能層付きフィルム２０の第２の面２４から第１の面２２の手前までに切れ込んだＶ字溝である切れ込み部４２ａと、第１の面２２側に残った薄肉部４２ｂ（光学機能層２６）とからなる、谷折りの折れ目４２が形成される。
【００４９】
なお、上型５０と下型６０とによるプレスは、加熱プレスとした方がよい場合がある。また、プレス前にあらかじめ、光学機能層付きフィルム２０の、小凸条部が接触する部分に微小な切り込みを入れることで、型形状への追随を容易にすることができる場合がある。
【００５０】
また、光学機能層付きフィルム２０が、ロールツーロールプロセスにおける連続した帯状のフィルムの場合、上型５０および下型６０をロール状のものとし、ロール状の上型５０およびロール状の下型６０の間に帯状の光学機能層付きフィルム２０を連続的に通すことによって、山折りの折れ目４０および谷折りの折れ目４２を連続的に形成してもよい。
また、Ｖ字溝を形成するためのロール部分の形状は、必ずしも小凸条部の形状である必要はなく、むしろ、刃物状の方が好ましいケースがある。
また、ロール表面に所定のトムソン刃の形状を有する加工用特殊ロールを、両面から連続的に光学機能層付きフィルム２０に押しつけることにより、切れ込み部を形成してもよい。ロール表面に直接加工して、ピナクル刃の形状を形成してもよいが、工業的にはフレキシブルなピナクル刃をロール表面に配置することが交換等の費用を最低限に抑えられることからより好ましい。フレキシブルピナクル刃は塚谷ベンディックス社等から購入できる。
【００５１】
工程（ｃ）：
山折りの折れ目４０および谷折りの折れ目４２が形成された光学機能層付きフィルム２０においては、各折れ目の薄肉部がヒンジの役割を果たすことによって、切れ込み部が開閉自在とされている。
【００５２】
そのため、図５に示すように、光学機能層付きフィルム２０の、各折れ目に平行な両側面に、光学機能層付きフィルム２０の幅を狭くするように圧力を加えることによって、谷折りの折れ目４２を挟んで隣り合う光学機能層付きフィルム２０の第１の面２２同士が接近し、かつ山折りの折れ目４０を挟んで隣り合う光学機能層付きフィルム２０の第２の面２４同士が接近するように、各折れ目にて光学機能層付きフィルム２０が折り曲げられる。
【００５３】
そして、光学機能層付きフィルム２０の、各折れ目に平行な両側面にさらに圧力を加え続けることによって、谷折りの折れ目４２を挟んで隣り合う光学機能層付きフィルム２０の第１の面２２の光学機能層２６同士が重なり、かつ山折りの折れ目４０を挟んで隣り合う光学機能層付きフィルム２０の第２の面２４の光学機能層２６同士が重なるように、光学機能層付きフィルム２０が折り畳まれる。
【００５４】
このようにして、重なった光学機能層２６からなる光学機能層１６と、分割された透明フィルム２８からなる透明樹脂部１８とが交互に配置されることになり、その結果、入射面１２および出射面１４に対して垂直な複数の帯状の光学機能層１６と、光学機能層１６間に挟まれた複数の透明樹脂部１８とを有する光学シート１０が得られる。
【００５５】
折れ目が形成された光学機能層付きフィルム２０を折り畳む方法としては、たとえば、図６に示す折り畳み冶具を用いる方法が挙げられる。
折り畳み冶具７０は、フィルム入口７２からフィルム出口７４に向かってしだいに幅が狭くされたフィルムスライド部７６と、フィルムスライド部７６の両側部に設けられた、フィルム入口７２からフィルム出口７４向かって延びる堰部７８とを有する。
【００５６】
フィルム入口７２から挿入された折れ目が形成された光学機能層付きフィルム２０は、フィルム入口７２からフィルム出口７４に向かってしだいに間隔が狭くなる堰部７８によって、光学機能層付きフィルム２０の、各折れ目に平行な両側面に、光学機能層付きフィルム２０の幅を狭くするように圧力が加わる。そのため、折れ目が形成された光学機能層付きフィルム２０がフィルム入口７２からフィルム出口７４に向かうにしたがって、各折れ目にて光学機能層付きフィルム２０が折り曲げられ、フィルム出口７４に到達したときに、光学機能層付きフィルム２０が折り畳まれる。
【００５７】
工程（ｄ）：
工程（ｃ）で得られた光学シート１０は、折り重なった光学機能層２６同士の接着性が不充分な場合がある。よって、工程（ｃ）よりも後に、光学シート１０の光学機能層１６の面に対して直交する方向から光学シート１０をプレス板で挟んで熱プレスすることが好ましい場合がある。この際、折り重なった光学機能層２６同士の接着性を向上させために、光学機能層２６の表面に接着機能層が設けられていることが好ましい。
熱プレスは、工程（ｂ）において切り込みを入れた際、またはＶ字溝を形成した際に光学機能層付きフィルム２０内に生じた可能性のあるの応力を緩和し、光学シート１０内の光学均一性を向上させる効果もある。
【００５８】
光学シート１０の熱プレスは、たとえば、図７に示すように、光学機能層１６の面が水平方向となるように縦置きにされた光学シート１０の転倒や横ずれを防止するように光学シート１０の周囲を囲む、角筒状のゲージ８０と、光学シート１０およびゲージ８０を上下方向から、耐熱フィルム８２を介して挟むように配置された一対のプレス板８４とを有するプレス機によって行うことができる。
【００５９】
工程（ｅ）：
光学シート１０の入射面および出射面が鏡面でない場合、光の反射、散乱等が起こりやすくなる。また、工程（ａ）の前に工程（ｂ）を行った場合、透明フィルムの切れ込み部に光学機能層の材料が侵入するため、最終的に得られる光学シートの入射面および出射面に光学機能層の材料が付着していることもある。そのため、光学シート１０の入射面および出射面を鏡面に仕上げることが好ましい。
入射面および出射面を鏡面に仕上げる方法としては、切削による方法、研磨による方法、光学シート１０の樹脂材質と屈折率が一致する透明樹脂をコーティングする方法等が挙げられる。
【００６０】
（他の実施形態）
なお、本発明の光学シートの製造方法は、第１の実施形態に限定されない。
たとえば、透明フィルムの第１の面および第２の面のいずれか一方のみに光学機能層を形成するようにしてもよい。これらは、光学機能層の間隔を広くできる点、折り畳まれたフィルムの第１の面同士および第２の面同士の接着性の点など、最終的に必要とされる光学設計を考慮し選択すればよい。
また、透明フィルムに各折れ目を形成した後、透明フィルムの第１の面および第２の面のいずれか一方または両方に光学機能層を形成するようにしてもよい。ただし、この場合、光学シートの入射面および出射面に光学機能層の材料が付着していることがある。入射面および出射面に光学機能層の材料が付着している場合、切削、研磨等によって光学機能層を除去することが好ましい。
また、溶融した透明樹脂を、折れ目を有する透明フィルムを成形できる金型を使用することによって、複数の折れ目が形成された透明フィルムを得てもよい。
また、透明フィルムは、積層フィルムであってもよい。
【００６１】
（作用機序）
以上説明した本発明の光学シートの製造方法にあっては、透明フィルムに光学機能層、ならびに山折りの折れ目および谷折りの折れ目を形成した後、これを折り畳んで光学シートを製造している。そのため、透明フィルムとして大面積のものを用いるだけで、光学シートの大面積化に対応できる。また、（ｉ）フィルムの平坦な面に光学機能層を形成しているため、光学機能層の形成が容易である、（ｉｉ）フィルムを折り畳むという単純な操作によって複数の帯状の光学機能層を互いに平行に、かつ所定の間隔で配列させることができることから、大面積の光学シートであっても比較的安価に、かつ簡便に光学シートを製造できる。
【００６２】
＜光学パネル＞
図８は、本発明の光学パネルの製造方法によって得られる光学パネルの一例を示す断面図である。
光学パネル１００は、光学シート１０と、光学シート１０を所定の間隔をあけて挟む一対の透明基材１０２と、一対の透明基材１０２と光学シート１０との間に封入された透明樹脂１０４とを有する。
【００６３】
透明基材１０２の材質としては、ガラス、透明樹脂（ポリエステル（ポリエチレンテレフタレート等）、アクリル樹脂（ポリメチルメタクリレート等）、ポリカーボネート、ポリアミド、ポリイミド、トリアセチルセルロース、ポリオレフィン、環状ポリオレフィン、フッ素樹脂、シリコーン樹脂等）等が挙げられる。
透明樹脂１０４の材質としては、公知の光硬化性樹脂、エチレン−酢酸ビニル共重合体（たとえば、クラレ社製、エバール）、ポリビニルブチラール（たとえば、積水化学工業社製、Ｓ−ＬＥＣフィルム）、ポリアクリル酸を主鎖骨格に有するアイオノマー（たとえば、デュポン社製、セントリグラス）等が挙げられる。
【００６４】
光学シート１０の透明樹脂部１８の屈折率と透明樹脂１０４の屈折率との差、および透明樹脂１０４の屈折率と透明基材１０２の屈折率との差は、界面における光の反射を抑える点から、できるだけ小さいことが好ましい。また、透明樹脂部１８の屈折率と透明樹脂１０４の屈折率との差を充分に小さくすることによって、光学シート１０の入射面および出射面に求める鏡面仕上げレベルによって生じる散乱などの課題を抑えることができる。
ｄ線波長における屈折率の差は、０．０５以下が好ましく、０．０１以下がより好ましい。
【００６５】
＜光学パネルの製造方法＞
本発明の光学パネルの製造方法は、下記の工程（ｆ）および工程（ｇ）を有する。
（ｆ）本発明の光学シートの製造方法によって光学シートを得た後、光学シートを一対の透明基材の間に配置する工程。
（ｇ）必要に応じて、光学シートを一対の透明基材の間に配置した状態で、一対の透明基材の間に透明樹脂を封入する工程。
【００６６】
本発明の光学シートの製造方法によって得られた光学シートは、傷つきやすい。よって、光学シートを一対の透明基材の間に配置して、光学シートの変形を規制するとともに、光学シートを保護することが好ましい。
【００６７】
また、光学シートは、フィルムを折り畳んで製造されているため、光学シートの入射面および出射面が鏡面仕上げ品位が必ずしも高くない場合がある。また、光学シートを一対の透明基材の間に配置しただけでは、光学シートの変形の規制や光学シートの保護が不充分な場合がある。よって、光学シートを一対の透明基材の間に配置した状態で、一対の透明基材の間に透明樹脂を封入することがより好ましい。
【００６８】
（他の実施形態）
なお、本発明の光学パネルの製造方法は、上述した例に限定されず、一対の透明基材の間に、本発明における光学シートを複数配置してもよく、本発明における光学シートとともに、本発明における光学シートとは異なる別種のフィルム、光学材料等を配置してもよい。
たとえば、第１の光学シートおよび第２の光学シートを一対の透明基材の間に配置してもよい。光学パネルを空中結像装置用の光学パネルとして用いる場合は、第１の光学シートおよび第２の光学シートを、第１の光学シートの光学機能層（光反射層）と第２の光学シートの光学機能層（光反射層）とが平面視して直交するように、当接または近接配置することが好ましい。
また、３枚以上の光学シートを一対の透明基材の間に配置してもよい。
また、反射防止フィルム等の他の光学フィルムをさらに設けてもよい。
【００６９】
（作用機序）
以上説明した本発明の光学パネルの製造方法にあっては、本発明の光学シートの製造方法で得られた光学シートを用いているため、大面積の光学パネルであっても比較的安価に、かつ簡便に光学パネルを製造できる。
【産業上の利用可能性】
【００７０】
本発明の製造方法で得られた光学シートおよび光学パネルは、空中結像装置用の光学パネル等として有用である。
【符号の説明】
【００７１】
１０  光学シート
１２  入射面
１４  出射面
１６  光学機能層
１８  透明樹脂部
２０  光学機能層付きフィルム
２２  第１の面
２４  第２の面
２６  光学機能層
２８  透明フィルム
３０  第１の抜き型
３２  第１のピナクル刃
３４  第２の抜き型
３６  第２のピナクル刃
４０  山折りの折れ目
４０ａ  切れ込み部
４０ｂ  薄肉部
４２  谷折りの折れ目
４２ａ  切れ込み部
４２ｂ  薄肉部
５０  上型
５２  第１の大凸条
５４  第１の小凸条
６０  下型
６２  第２の大凸条
６４  第２の小凸条
７０  折り畳み冶具
７２  フィルム入口
７４  フィルム出口
７６  フィルムスライド部
７８  堰部
８０  ゲージ
８２  耐熱フィルム
８４  プレス板
１００  光学パネル
１０２  透明基材
１０４  透明樹脂
【図１】
2016014735.tif 000003
【図２】
2016014735.tif 000004
【図３】
2016014735.tif 000005
【図４】
2016014735.tif 000006
【図５】
2016014735.tif 000007
【図６】
2016014735.tif 000008
【図７】
2016014735.tif 000009
【図８】
2016014735.tif 000010